FR 2529917 A1 19840113 FR 8211813 A 19820706 PROCEDE ET DISPOSITIF POUR LA PRODUCTION DE FEUTRE DE FIBRES CONTENANT UN PRODUIT ADDITIONNEL L'invention est relative à la production de matelas ou feutre de fibres minérales dans lequel un produit additionnel est introduit. La formation de feutre de fibres minérales est obtenue par des procédés bien connus Ordinairement la formation du feutre suit im- médiatement la production des fibres à partir de la masse de matériau fondu Les fibres qui viennent d'être formées sont en suspension dans un courant gazeux qui sert à leur étirage, leur refroidissement, leur transport, ou à plusieurs de ces fonctions simultanément Le courant gazeux est filtré sur un tapis convoyeur perforé qui retient les fibres en un assemblage enchevêtré constituant le feutre Pour donner a ce feutre une stabilité mécanique, une composition de liant est pulvérisée sur le trajet des fibres pr 6 cédant la réception sur le tapis convoyeur. Cette composition de liant est ordinairement a base de résine, notam- ment de résine formophénolique ou analogue. Le passage ultérieur du matelas enduit dans une enceinte de traitement thermique qui peut être le cas échéant une simple étuve, as- sure le durcissement du liant et fixe les caractéristiques dimension- nelles et mécaniques du matelas fibreux, lequel est habituellement ensuite découpé et conditionné en fonction de l'utilisation envisagée. Au cours du conditionnement une opération traditionnelle con- siste en la découpe des deux bords du feutre pour mettre celui-ci aux dimensions précises requises et simultanément éliminer les irrégulari- tés qui peuvent se former sur les bords de ce feutre. Il est apparu que pour certaines utilisations spécifiques, il était intéressant en outre d'introduire dans la masse fibreuse du feu- tre des produits ou compositions qui modifient ou font apparaître des propriétés que ne présente pas le feutre prépar 6 à l'aide uniquement des fibres et du liant. Ainsi pour l'usage le plus répandu de ce type de feutre de fibres, à savoir la formation de matériaux isolants thermiques et acoustiques, il est avantageux dans certains cas, d'introduire un agent hydrophobe pour protéger les fibres contre les dégradations causées par l'eau ou par l'humidité atmosphérique Dans d'autres cas, au contraire, on s'est efforcé d'améliorer le caractère hydrophile de -ces produits pour les utiliser par exemple comme substrat de cultures effectuées "sans sol", nommées également cultures hydroponiqués. La modification des propriétés des feutres de fibres fixées par un liant pose le problème du mode d'introduction dans le matelas des produits susceptibles de modifier ses propriétés Ordinairement les produits additionnels introduits sont sous forme liquide, mais il peut aussi s'agir de constituants sous forme solide, notamment sous forme de poudre, comme décrit notamment dans le brevet FR-A-1 531 488. La constitution chimique des produits introduits et aussi leur forme physique peuvent soulever des difficultés et d'autant plus que la distribution du produit additionnel dans le feutre doit être plus homogène. Il a été proposé, par exemple par le brevet US 2 189 840, de projeter des produits additionnels de la m 6 me façon que celle utilisée pour appliquer le liant, c'est-à-dire en pulvérisant les produits en question dans le courant gazeux véhiculant les fibres vers le tapis convoyeur de réception. Il a m 6 me été envisagé de réunir la composition de liant et les produits addionnels pour ne procéder qu'à une pulvérisation Cette méthode qui permet éventuellement un traitement homogène des fibres et par suite du feutre formé n'est pas utilisable dans tous les cas, par exemple, lorsque l'agent additionnel réagit avec la composition de liant aboutissant à l'inactivation desdits produits ou à une dégrada- tion des composants du liant C'est aussi le cas éventuellement lorsque par suite d'une disproportion très importante entre les quantités de liants et de produits additionnels, ces derniers se trouvent captifs du liant et que leur action est masquée ou amoindrie. Par ailleurs, pour certains produits il apparait désavanta- geux de procéder à une dispersion dans le courant gazeux chargé de fibres de la façon utilisée pour le liant En effet, les produits fine- ment dispersés, compte tenu des conditions dans lesquelles cette opéra- tion est habituellement effectuée, ne se fixent jamais en-totalité sur les fibres Une part non négligeable de ces produits en suspension dans le courant gazeux, passe le tapis convoyeur de réception et est entrai- née dans les gaz rejetés hors de l'installation Il va de soi que les gaz avant leur rejet dans l'atmosphère subissent un traitement qui les rend conformes aux exigences en matière de lutte contre la pollution. Néanmoins ces traitements sont coûteux et parfois difficiles à mettre en oeuvre, aussi, dans toute la mesure du possible est-il préférable de faire en sorte que les gaz effluents soient les moins charges possible. C'est une des raisons-pour lesquelles' d'autres techniques d'introduction de produits additionnels ont été proposées -Parmi ces techniques il faut citer celles dans lesquelles le feutre très mince ou le voile de fibres, est imbibg d'une composition liquide soit par trem- page du feutre dans un bac soit en faisant couler la composition sur l'ensemble du feutre Ces techniques nécessitent ensuite un essorage du feutre et ne peuvent être envisagées que pour des produits minces. Lorsque l'épaisseur du feutre atteint plusieurs centimètres l'élimina- tion du liquide excgdentaire et le séchage deviennent trop laborieux pour être conduits économiquement. D'autres techniques ont été envisagées qui se heurtent au manque d'homogénéité du traitement Ainsi une pulvérisation sur le feu- tre ne permet pas une pénétration uniforme du produit additionnel - Celui-ci se trouve concentre dans une couche superficielle. L'invention a pour but de fournir une nouvelle technique pour l'introduction de produits additionnels dans des feutres de fibres mi- nérales préparés suivant le mode indiqué précédemment, technique qui conduise à une distribution homogène des produits additionnels et à des propriétés, découlant de la présence de ces produits, uniformes dans la masse du feutre de fibres. L'invention a également pour but de proposer une technique qui n'oblige pas à des traitements supplémentaires des effluents gazeux et de façon générale ne modifie pas les conditions habituelles de formation du feutre de fibres telles que celles-ci sont définies en l'absence de ces produits additionnels. Selon l'invention les produits additionnels sont introduits dans le feutre avec des fibres recyclées Nous avons indiqué plus haut qu'en particulier lors de la mise à la dimension, les lisières du feu- tre étaient découpées Il se forme ainsi des produits fibreux en quan- tité variable, qui ne sont pas directment utilisés dans le matelas Ces produits fibreux, ainsi éventuellement que d'autres fibres provenant d'autres sources, sont traditionnellement additionnés aux fibres nou- vellement formées pour être réincorporés dans le feutre en formation. Les fibres recyclées lorsqu'elles ont été liées au préalable sont ramenées à une forme compatible avec une répartition suffisamment homogène Ainsi les lisières qui sont coupées sur le feutre sortant du traitement thermique passent ordinairement dans un broyeur ou une dé- chiqueteuse qui restitue des particules dont les dimensions sont de l'ordre du centimètre ou moins Ordinairement on préfère que les parti- cules soient inférieures à 15 mm ' L'introduction de ces produits recyclés, lorsque les dimen- sions sont suffisamment petites, non seulement permet une distribution homogène mais encore ne modifie pas de façon sensible les propriétés, notamment mécaniques, du feutre en formation La structure intime du matériau reste sensiblement la même Pour cette raison la proportion des produit recycle par rapport à l'ensemble des produits entrant dans la constitution du feutre peut être relativement importante Cette propor- tion peut atteindre ou même dépasser 20 %, le plus couramment la pro- portion de produit recyclée est de l'ordre de 10 Z ou moins. Selon l'invention l'introduction de produits additionnels est donc effectuée avec les fibres recyclées A cet effet, les produits ad- ditionnels sont déposés sur les fibres par les moyens appropriés cor- respondant à leur état physique Des produits pulvérulents peuvent être melangés aux fibres et éventuellement fixés au moyen d'une composition faisant office de liant Les produits liquides sont pulvérisés sur les fibres ou bien s'écoulent sur celles-ci pour les imprégner Les fibres peuvent aussi être trempées directement dans le produit additionnel ou dans une solution de celui-ci En effet, à ce stade de l'opération, les problèmes de séchage dont il a eté question plus haut ne se posent pas comme pour le feutre de fibres lui-même Cette opération de séchage ou d'essorage ne concerne en effet qu'une fraction des fibres constituant le matelas En outre, le principe même du recyclage conduit les fibres portant le produit additionnel à un nouveau passage dans l'enceinte de traitement thermique Une opération de séchage distincte est par suite le plus souvent superflue. Par ailleurs l'imprégnation des fibres recyclées, même si celles-ci constituent une part importante du matériau de formation du feutre, ne conduit pas à une surcharge telle qu'elle pourrait aboutir à un affaissement du feutre avant son étuvage Comme nous le verrons plus loin, notamment dans les exemples de mise en oeuvre, la quantité de produits additionnels introduits dans les feutres représente habituel- lement une charge très modeste par rapport à l'ensemble de la masse de fibres, c'est-a-dire des fibres recyclées et des fibres nouvellement formées Dans l'ensemble et particulièrement lorsque les produit S addi- 25299 1 7 tionnels sont liquides, leur masse ne dépasse pas ordinairement 5 % de la masse totale du feutre et se situe le plus souvent à des valeurs de l'ordre de 3 Z ou moins. Si la proportion de produits additionnels introduite dans le feutre est relativement faible, rapportée aux fibrés recyclées la masse de ces produits additionnels peut être importante Les seules limites dans ce domaine sont d'ordre pratique Les produits ajoutés doivent pouvoir se fixer sur les fibres recyclées La quantité que, l'on peut introduire dans ces conditions dépend bien évidemment de l'aptitude du produit à adhérer à la fibre. De façon générale la masse du produit additionnel n'est pas supérieure 9 50 X de la masse des fibres recyclées et de préférence in- férieure à 25 Z. Un avantage de l'utilisation des fibres recyclées pour véhi- culer les produits additionnels dans le feutre est, comme nous l'avons vu, de permettre une bonne distribution de ces produits dans toute la masse et ceci sans avoir à traiter la totalité des fibres Pour aboutir à cette distribution il va de soi qu'il est nécessaire d'avoir une ré- partition homogène des fibres recyclées Cette répartition homogène est obtenue en faisant en sorte que les fibres recyclées parviennent sur le tapis convoyeur o se forme le feutre avec les fibres nouvelles. Le mélange des fibres nouvelles et recyclées peut être effec- tué en n'importe quel point du trajet menant les fibres du dispositif de formation jusqu'au tapis convoyeur Les turbulences qui se forment dans le courant gazeux porteur assurent un brassage et un mélange pra- tiquement instantané. Le transport des fibres recyclées jusqu'à la chambre o O se forme le feutre est avantageusement effectue à l'aide d'un courant ga- zeux qui en pénétrant dans cette chambre se mélange à ceux portant les fibres nouvelles. Les produits-additionnels introduits selon l'invention dans le feutre de fibres au moyen des fibres recycl 4 es peuvent être très variés Il peut s'agir par exemple de produits qui modifient les carac- téristiques mécaniques du produit, notamment qui lui confèrent un touché doux, par exemple des silicones Il peut s'agir aussi de pro- duits qui modifient la résistance du feutre à certains agents notamment de l'humidité atmosphérique Il peut s'agit encore d'agents-spécifiques d'une utilisation donnée du feutre par exemple de particules de silice pour améliorer encore la tenue à haute température, ou d'agent mouil- 25299 1 7 lant lorsque le produit est destiné à la culture sans sol et qu'il con- vient dans ce cas de lui conférer un caractère hydrophile nettement marqué. Il est aussi intéressant par la technique selon l'invention d'introduire des produits de marquage du feutre notamment des produits colorants par exemple pour en faciliter l'identification. La technique selon l'invention permet également l'introduc- tion de produits que les techniques antérieures ne permettaient pas d'envisager C'est le cas par exemple des produits qui ne pouvaient être introduits qu'en solution dans des solvants inflammables. Les températures atteintes au voisinage des fibres et le con- finement relatif des courants gazeux auraient conduit avec ces solvants à des risques évidents d'inflammation voire même d'explosion. En procédant selon l'invention, l'emplacement de l'introduc- tion des produits additionnels sur les produits recycles peut être tel qu'aucun risque de ce genre n'existe Il est notamment possible lors- qu'on est conduit à utiliser des solvants inflammables, après applica- tion sur les fibres recyclées, d'évaporer le solvant et de l'éliminer avant l'introduction des fibres recyclées dans la chambre de réception. Dans la suite l'invention est décrite en détail pour certains modes de réalisation en faisant référence aux planches de dessins an- nexées dans lesquelles la figure 1 est un schéma d'ensemble d'une installation de production d'un feutre de fibres, la figure 2 présente schématiquement en perspective la par- tie d'une installation o sont découpées et traitées, selon l'inven- tion, les lisières d'un feutre de fibres, la figure 3 montre en perspective avec une partie enlevée un schéma de déchiqueteuse pour la réduction des fibres recyclées à des dimensions compatibles avec leur r 6 introduction dans le feutre en for- mation, la figure 4 présente un autre mode d'introduction de pro- duits additionnels sur des fibres recylées selon l'invention, la figure 5 est un schéma en perspective de la chambre de réception de fibres nouvellement formées montrant un recyclage de fibres. L'introduction de produits additionnels sur des fibres recy- clées dans la zone de formation du feutre peut être effectuée dans tou- te installation comportant ce type de recyclage Le recyclage lui-même, 252991 7 c'est-a-dire l'introduction de fibres sous forme dispersée ou sous for- me de petites particules liées, peut se pratiquer dans tous les procé- dés dans lesquels les fibres nouvellement formées, portées par un courant gazeux, passent dans une chambre de réception volumineuse par rapport au courant gazeux mis-en oeuvre, et dans laquelle les fibres se déposent sur un convoyeur filtrant La façon dont les fibres sont for- mées n'est pas déterminante pour la possibilité d'effectuer un recycla- ge Eventuellement la quantité des produits doit être considérée dans la mesure o la proportion de produit recyclé peut influencer les pro- priétés du produit final. En réduisant les dimensions des particules recyclées et sur- tout en maintenant la proportion de matériau recylé dans les limites précisées précédemment, les modifications des propriétés propres au ma- telas de fibres sont relativement faibles. A titre indicatif, le recyclage de fibres portant un produit additionnel peut être associé à un étirage centrifuge avec un -courant gazeux. Il peut s'agir notamment de méthodes bien connues dans les- quelles le matériau en fusion est projeté par centrifugation en passant par les orifices situés dans la paroi périphérique du centrifugeur et les filaments formés sont repris et étirés par un courant gazeux. Il peut s'agir aussi de techniques dans lesquelles le maté- riau à fibrer est projeté sur la périphérie d'une série de roues de centrifugation et s'en détache sous forme de fibres entraînées par un courant gazeux# Il peut s'agir encore des techniques dans lesquelles l'étira- ge est obtenu uniquement sous l'action de courants gazeux, ou toute au- tre technique analogue. A la figure 1 le mode de formation dés fibres n'est pas représenté. La chambre de réception est figurée en-1 Elle est ordinaire- ment limitée à sa partie inférieure par le tapis convoyeur 2 De façon traditionnelle aussi dans de nombreuses techniques, les parois latéra- les 3 sont mobiles pour permettre leur nettoyage en continu La chambre 1 est close à ses deux extrémités et à sa partie supérieure par des pa- rois fixes La paroi supérieure et celle de la face avant ne sont pas représentées pour rendre le schéma plus compréhensible. Dans la forme de cette figure, les fibres nouvelles pénètrent dans la chambre 1 par le haut D'autres dispositions, notamment l'in- troduction des fibres nouvelles par l'extrémité frontale, sont aussi habituelles. De mdme, à la figure 1, une seule source de fibres est indi- quée mais il est usuel d'avoir plusieurs postes de formation des fibres fonctionnant simultanément en liaison avec la mnite chambre de réception. Les fibres formant un panache 4 porté par un courant gazeux se déposent sur le tapis convoyeur 2 tandis que le gaz porteur est as- pire dans les caissons 5 disposés sous le tapis convoyeur sur toute la longueur de la chambre 1 L'air aspiré est évacué par des canalisations non représentées. Les fibres s'accumulant sur le tapis constituent progressive- ment le feutre 6. Ordinairement la pulvérisation de liant-est faite sur le tra- jet des fibres en amont de la chambre de réception le plus souvent im- médiatement après que les fibres aient été produites Eventuellement l'enduction peut aussi s'opérer dans la chambre de réception La pulvé- risation le plus t 8 t possible sur le trajet des fibres est généralement préferée parce qu'elle permet d'atteindre une meilleure homogénéité dans la distribution du liant sur les fibres. Le feutre 6 enduit de la composition de liant est conduit sur un second convoyeur 8 dans l'enceinte schématisée en 7 Dans cette en- ceinte il subit un traitement thermique qui fixe le liant à base, par exemple, de résines thermodurcissables ou d'huiles siccatives. Sortant de l'enceinte 7 les propriétés mécaniques du feutre sont bien stabilisées Il est alors prêt à être mis à la dimension choisie - Des systèmes, par exemple des scies circulaires, opèrent des découpes longitudinales notamment pour supprimer les lisières irrégu- lières La découpe transversale est réalisée par exemple au moyen d'un massicot ou scie mobile non représentés, de même que ne sont pas repré- sentés les moyens de conditionnement situés à l'extrémité de la ligne de production. Sur la figure 1 apparaissent de façon très sommaire les pre- miers éléments d'un des dispositifs de recyclage des lisières qui sont détaillés dans les figures suivantes. La figure 2 présente, à une échelle plus grande, le feutre de fibres 6 au niveau de la découpe des lisières. Sur cette figure les deux bords du feutre sont découpés par 25299 1 7 les scies 9 Les moyens d'entraînement de ces scies ne sont pas repré- sentes Il s'agit habituellement de moteurs électriques. A la suite de cette opération, le feutre présente des bords bien francs et réguliers. Lorsque la largeur du matelas est un multiple de la largeur du produit final, la suppression des lisières est ordinairement combi- née avec une découpe longitudinale Dans ce cas, par exemple, des scies du même type que celles utilisées pour séparer les lisières sont rajou- tées dans les positions adéquates. Les lisières 10 et 11 détachées du feutre de fibres sont acheminées dans des déchiqueteuses 12 et 13 par des conduites 14 et 15. Les lisières convenablement déchiquetées sont renvoyées dans la chambre de formation du matelas par un circuit de conduites dont on voit l'amorce en 16 et 17. Toujours à la figure 2 un jeu de canalisations 18, 19, 20 est disposé de façon à pouvoir délivrer une composition liquide sur les li- sières 10 et 11 L'alimentation en composition est faite par exemple à partir d'une pompe doseuse non représentée, ou de tout autre moyen ana- logue. Sur la figure 2 la canalisation alimente simultanément les deux lisières 10 et 11 par l'intermédiaire des canalisations 18 et 19. Il est également possible de mettre en oeuvre deux circuits distincts. Si la quantité de composition à introduire avec les fibres recyclées est très faible en proportion de ces dernières, il peut être avantageux de ne déverser la composition que sur l'une seulement des deux lisières Le maintien de débits réguliers très faibles peut être délicat, aussi dans ce cas est-il préférable de ne pas diviser encore l'écoulement pour traiter systématiquement sur les deux lisières L'ho- mogénêit 6 de la distribution de la composition liquide dans le feutre est en effet plus la conséquence de la distribution aléatoire des par- ticules recyclées, distribution qui s'opère dans la chambre de forma- tion du feutre par suite du brassage auquel sont soumises ces particu- les, que le fait d'une distribution parfaitement homogène de cette composition dans les particules en question. Pour les mêmes raisons dans le schéma de la figure 2, même si le filet de composition qui s'écoule des canalisations 18 et 19 n'im- prègne pas complètement les lisières 10 et 11, cela ne fait pas obsta- cle à une distribution suffisamment homogène de cette même composition dans le feutre final. Par ailleurs, dans le cas présenté à cette figure 2, l'impré- gnation partielle est effectuée avant le déchiquetage qui s'opère en 12 et 13 Le brassage des particules formées, au cours de cette opération et pendant tout le transport jusqu'à la chambre de réception, est un facteur supplémentaire qui favorise la dispersion de la composition sur l'ensemble des fibres recyclées. Il va de soi que l'introduction sur le feutre des lisières peut être réalisée après découpe de celles-ci comme indique à la figure 2; il est aussi possible de prévoir l'introduction sur la partie cor- * respondante du feutre avant découpe des lisières sous la seule réserve que le produit introduit soit en quantité telle qu'il ne diffuse pas dans le feutre au delà de la partie ultérieurement découpée. La figure 2 présente sur chaque lisière une seule canalisa- tion d'amenée du produit Il est bien entendu possible d'avoir aussi plusieurs produits sur la lisière Dans ce dernier cas, l'introduction peut être effectuée sur la même face de la lisière, ou, si cela est plus commode pour des raisons d'imprégnation par exemple, sur plusieurs faces de cette lisière Ceci peut s'effectuer notamment après retourne- ment partiel de la lisière si le produit est déversé par écoulement ou encore en envoyant sur le -cote libre un jet sous pression, ou par tout moyen analogue. Pour rendre la figure 2 plus claire, les dimensions des li- sières par rapport à la largeur du feutre sont très en excès des dimen- sions effectives usuelles A titre indicatif pour des feutres de 1,70 m de largeur, les deux lisières ne représentent pas plus de 10 Z de la masse des fibres, et cette proportion est encore plus faible pour les feutres de plus grande largeur. Compte tenu des pourcentages de produits qui peuvent être re- cycles on voit qu'il est possible en plus des lisières d'utiliser en complément, le cas échéant, d'autres produits fibreux, notamment des chutes, provenant par exemple du façonnage de certains articles ou en- core d'autres lignes de production de feutre dans lesquelles l'intro- duction de produits recyclés ne serait pas nécessaire ou même souhai- table. La figure 3 montre de façon schématique un type de déchique- teuse utilisable dans les installations comprenant un recyclage de produits. La déchiqueteuse est essentiellement constituée par un tam- bour 21 comportant deux ouvertures longitudinales 22, 23 Par la pre- 2 5 2 9 9 1 7 mière ouverture 22 les produits à déchiqueter par exemple les lisières, sont introduits dans le tambour La seconde ouverture 23 permet l'éva- cuation des particules de fibres A l'intérieur du tambour 21 est dis- posé un cylindre 24 muni d'ergots 25 Le cyclindre 24 est entrainé en rotation par un moteur extérieur non représenté - Le mouvement du cylindre est celui indiqud par la flèche Les produits fibreux entraînés sont cisaillés entre les ergots 25 du cylin- dre et les dents d'un peigne 26 Les positions des dents du peigne et celle des ergots sont complémentaires Ainsi le produit entrainé est haché au passage du peigne. La figure 4 présente une partie d'un circuit de recyclage de produit fibreux comprenant un dispositif d'introduction de composition liquide par pulvéristion de cette composition sur les fibres recyclées. La partie du circuit représentée se situe en aval de la dé- chiqueteuse et comprend d'une part un ventilateur 27 et une chambre-de pulvérisation 28. Le ventilateur aspire l'air par la conduite 29 et le refoule par la conduite 30 Les caractéristiques du ventilateur sont-choisies de façon que la vitesse et le débit du courant d'air engendré permet- tent l'entraînement des fibres et l'absence de dépôt dans l'ensemble du circuit de recyclage. Bien que ce ventilateur soit représenté associé au système de pulvérisation, il va de soi qu'un ventilateur est également utilisé lorsque l'introduction du produit additionnel est pratiquée comme indi- qué à la figure 2. Le ventilateur est indifféremment disposé en amont ou en aval de la chambre de pulvérisation 28 De même ces dispositifs peuvent 9 tre proches ou éloignés l'un de l'autre ' Dans le mode représenté la chambre de pulvérisation est cons- tituée par un cylindre de section élargie par rapport à celle des con- duites du circuit Dans ce cylindre la vitesse de passage de l'air et des fibres est donc réduite, ce qui facilite la pulvérisation L'empla- cement de trois buses de pulvérisation est indiquée en 31. Suivant les conditions de circulation du courant gazeux et de pulvérisation, il est éventuellement possible de faire l'économie de la chambre et de pulvériser directement dans la canalisation de recyclage. Bien qu'ordinairement un seul dispositif d'introduction et un seul type de produit additionnel soient envisagés dans une production déterminée, la technique selon l'invention concerne aussi le cas o l'introduction d'un ou plusieurs produits additionnels serait pratiquée en plusieurs fois sur le circuit de recyclage des fibres. On peut envisager en particulier l'introduction successive d'un produit pulvérulent et d'une composition liquide ou de deux compo- sitions liquides distinctes, etc La figure 5 présente la chambre de formation du matelas de fibres avec l'extrémité du circuit de recyclage Sur cette figure les proportions ne sont pas respectées Une partie de la chambre dans le sens de la hauteur est omise pour des raisons de commodité En effet, pour obtenir un dépôt régulier des fibres, quel que soit leur mode de production, il est nécessaire d'opérer dans une chambre relativement vaste ce qui permet aussi de ralentir ces fibres et d'éviter un écrase- ment du feutre sur le tapis convoyeur Quoiqu'il en soit, traditionnel- lement la chambre de réception 1 est haute et/ou longue par rapport aux dimensions du matelas formé Le panache de fibres 4 qui pénètre dans la chambre 1 par la trappe 32 tend à s'épanouir et à occuper un maximum de volume dans cette chambre. Les fibres recyclées sont amenées par les canalisations 33 et 34 au sommet -de la chambre Par suite du brassage intense entre les courants gazeux portant d'une part les fibres nouvelles et d'autre part les fibres recyclées il se forme un mflange intime d'autant mieux réa- lise que la trajectoire commune est plus longue Les fibres mélangées se déposent sur le tapis dans une répartition aléatoire assurant une distribution pratiquement homogène des fibres recyclées portant le ou les produits additionnels dans l'ensemble du feutre 6. Les canalisations 33 et 34 correspondent respectivement au recyclage de chacune des deux lisières Bien entendu ces deux recycla- ges peuvent être effectués dans la chambre l -par une canalisation unique, la jonction des deux canalisations initiales étant réalisée en un point quelconque du circuit de recyclage. De la même manière, des recyclages de fibres supplémentaires peuvent être aménagés associés ou non à une introduction de produits additionnels selon l'invention. L'invention est décrite maintenant de façon plus détaillée pour un exemple d'application. Le produit préparé est un feutre de fibres dense capable de servir de support pour la culture dite "sans sol' Les produits de ce type se caractérisent notamment par leur aptitude à la rétention de l'eau dont on les imbibe Dans ce but, une certaine quantité d'agent 25299 1 7 tensio-actif est introduite dans le feutre pour lui conférer (ou ac- croitre) un caractère hydrophile. Pour préparer ces feutres destinés a la culture sans sol, traditionnellement l'agent tensio-actif est incorpor E dans la composi- tion de liant et pulvérisé avec celle-ci sur les fibres en formation. Cette façon de procéder comporte certains inconvénients Ain- si en le pulvérisant avec le liant l'agent tensio-actif se comporte vis-à-vis des fibres traitées de la m 6 me façon que le liant En parti- culier une proportion non négligeable de cet agent, non fixé sur les fibres, se trouve entrainée dans les gaz effluents Il en résulte tout d'abord une perte de produit qui peut atteindre 30 à 50 % suivant les modes opératoires Il en résulte surtout des difficultés importantes au niveau des installations de lavage des gaz effluents. Avant leur rejet dans l'atmosphère les gaz doivent en effet subir un lavage pour en éliminer les composants nocifs Les agents tensio-actifs introduits dans l'eau de lavage provoquent un moussage abondant qu'il est difficile de maîtriser de façon satisfaisante. Il est en particulier nécessaire pour éviter une g ne exces- sive d'avoir recours à des agents anti-moussant. Par ailleurs de façon génêrale l'introduction d'agents addi- tionnels par les circuits servant normalement a conduire le liant pose des problèmes de nettoyage délicats En effet il est important du point de vue industriel que les installations puissent servir indifféremment en fonction des impératifs de production pour la formation de feutres d'isolation de type traditionnel comme à celle des feutres contenant des additifs Il est important dans ce cas que le passage d'une produc- tion à l'autre puisse s'effectuer aussi rapidement que possible sans que la qualité des produits puissent en souffrir. Dans le cas envisage de la production d'un feutre contenant un agent mouillant il est capital lorsque l'installation est ensuite utilisée pour la formation de feutre d'isolation que l'agent tensio- actif soit parfaitement purge, ce qui dans le mode d'introduction avec le liant est relativement compliqué et long. L'opération selon l'invention qui consiste à introduire l'agent mouillant sur les fibres recyclées permet de supprimer ces dif- ficultés. A titre d'exemple un feutre de fibres est préparé à partir d'un mélange de roches fondues dont la base est constituée par du lai- tier de hauts fourneaux au moyen du procéde de centrifugation effectuée sur une série de roues tournant en sens inverse l'une de l'autre. Une résine phénolique en solution aqueuse est pulvérisée sut les fibres en formation par centrifugation de la façon décrite dans la demande de brevet français N O 81 03580 déposée au nom de la Société Demanderesse. Après passage au traitement thermique du feutre préparé, le produit présente une densité de l'ordre de 80 kg/m 3 Il s'agit donc d'un produit relativement dense. Le feutre est préparé sur une largeur initiale d'environ 1,70 m Après étuvage, des lisières sont découpées pour ramener le feutre à une largeur de 1,50 m Les lisières qui représentent environ 10 % de la masse totale des fibres sont passées dans une déchiqueteuse du type de celle de la figure 3, et réduites en particules qui ne dépassent pas mm Les produits déchiquetés aspirés par un ventilateur centrifuge sont renvoyés au sommet de la chambre de réception. Un agent mouillant du type polyepoxyalcool est déverse sur chacune des lisières au moyen d'un dispositif tel que présenté à la fi- gure 2. Dans cette disposition il faut remarquer que l'agent mouil- lant est introduit à l'état pur On évite ainsi les risques d'erreur de dosage dans la préparation de composition, par exemple celle qui selon les techniques antérieures aurait conduit à m 6 langer cet agent avec le liant On évite aussi les erreurs qui peuvent se produire lors des changements de production En effet, la composition de liant reste in- changée par rapport par exemple à celle utilisée pour la formation de feutre isolant Le changement s'opère sur un circuit distinct Il n'y a donc a priori pas de risque de confusion. Dans le cas consid 4 r 6, la quantité totale d'agent tensio- actif introduit est de 50 kg environ pour 300 kg de lisière traitée par heure et pour une production de feutre de l'ordre de 3000 kg Ceci cor- respond donc à environ 10 % de fibres recyclées et un taux d'additif de 1,6 % de la masse totale du feutre produit. L'agent mouillant imbibe initialement une partie seulement des lisières Néanmoins au cours des brassages ultérieurs des fibres recyclées, notamment dans la déchiqueteuse, la dispersion du produit est complétée - La production de feutre dans ces conditions à permis, vis-a- vis des techniques antérieures, de diminuer de façon sensible la quan- tité d'agent mouillant nécessaire pour parvenir à un produit présentant 252991 7 les mêmes caractéristiques hydrophiles Ces dernières sont déterminées notamment par l'aptitude d'un échantillon de feutre traité, place sur une cuve remplie d'eau, a couler au fond de cette cuve. Dans la détermination du caractère hydrophile, l'échantil-lon dont les dimensions sont 100 x 100 x 75 doit être {mmergé totalement en moins d'une minute. En plus de la réduction de consommation d'agent tensio-actif on constate que l'agent tensio-actif n'est pas, ou pratiquement pas, entrainé avec les gaz effluents Après six heures de fonctionnement en continu de l'installation, on ne décèle aucun "moussage' dans les cuves de lavage des effluents, et l'utilisation d'agent anti-moussant parait superflue. Cette absence d'entraînement du produit additionnel selon l'invention est remarquable Elle-montre que le produit véhicule avec les fibres recyclées circule en restant solidaire de ces dernières. Par ailleurs le passage de la production du produit contenant l'agent tensio-actif au feutre isolant peut s'effectuer pratiquement sans interruption de l'installation ou avec une interruption extrême- ment brève On gagne ainsi environ une heure sur le temps nécessaire pour le changement de production accompli avec les techniques antêrieu- res d'introduction de l'agent tensio-actif dans la composition de liant. 25299-17 REVENDICATIONS 1 Procédé de production d'un feutre de fibres contenant un ou plusieurs produits additionnels, dans lequel le feutre est constitué à partir de fibres nouvellement formées d'une part et de fibres recy- clées d'autre part, les unes et les autres Et-ant envoyées dans une chambre de réception sur un tapis convoyeur o elles se déposent de façon intimement mêlées, caractérisé en ce que le ou les produits addi- tionnels sont introduits avec les fibres recyclées. 2 Procédé selon la revendication 1, dans lequel les fibres recyclées proviennent au moins en partie des lisières découpées sur le feutre formé. 3 Procédé selon la revendication 1 ou la revendication 2, caractérisé en ce que les fibres recyclées sont sous formes de particu- les dont les dimensions n'excèdent pas 15 mm. 4 Procédé selon l'une quelconque des revendications précé- dentes, caractérisé en ce que les produits additionnels sont à l'état liquide et que leur masse ne représente pas plus de 50 % de la masse des fibres recyclées. Procédé selon la revendication 4, caractérisé en ce que la masse des produits additionnels ne représente pas de plus de 20 % de la masse des fibres recyclées. 6 Procédé selon l'une des revendications 4 ou 5, caractérisé en ce que les produits additionnels liquides sont appliqués sous forme d'un filet continu qui s'écoule sur au moins une des lisières avant dé- chiquetage de celles-ci. 7 Procédé selon l'une des revendications 4 ou 5, caractérisé en ce que les produits additionnels liquides sont pulvérises sur au moins une partie des fibres recyclées sur le circuit qui les conduit à la chambre de réception et en amont de cette dernière. 8 Installation pour la production d'un feutre de fibres con- tenant un ou plusieurs produits additionnels comprenant des moyens de production de fibres, des moyens pour acheminer ces fibres jusqu'a une chambre de réception ( 1) dans laquelle les fibres se déposent sur un tapis convoyeur ( 2), des moyens pour enduire ces fibres d'une composi- tion de liant sur leur trajet entre leur formation et leur dépôt sur le tapis convoyeur ( 2), une enceinte ( 7) dans laquelle le traitement ther- mique assure la cuisson du liant et la fixation des fibres les unes aux autres, des moyens ( 33, 34) pour introduire dans la chambre de recep- tion des fibres recyclées constituées de chutes de produits provenant de l'installation elle-même et/ou d'autres sources, caractérisée en ce qu'elle comprend également des moyens ( 18, 19, 28, 31) pour l'introduc- tion de produits additionnels sur les fibres recyclées. 9 Installation selon la revendication 8, caractérisée en ce que pour l'introduction de produits additionnels liquides une chambre de pulvérisation ( 28) munie d'une ou plusieurs buses de pulvérisation ( 31) est disposée sur le trajet des fibres recyclées. Installation selon la revendication 9, caractérisée en ce que pour l'introduction de produits additionnels liquides des moyens ( 18, 19) assurent l'écoulement de ces produits sur les fibres à recy- cler. 11 Installation selon l'une quelconque des revendications 8 à , caractérisée en ce qu'elle comporte des moyens ( 9) pour découper les lisières ( 10, 11) du feutre sortant de l'enceinte de traitement thermique ( 7), ces lisières formant une partie au moins des produits recyclés. 12 Installation selon la revendication 11, caractérisée en ce que les lisières sont réduites en particules de dimensions adéquates dans des déchiqueteuses ( 12, 13). 13 Installation selon les revendications 10, 11 et 12, carac- térisé en ce que les moyens ( 18, 19) assurent l'écoulement des produits additionnels liquides en amont des déchiqueteuses ( 12, 13) sur le cir- cuit de recyclage. 14 Installation selon l'une quelconque des revendications 8 à 13, comprenant en outre un ventilateur ( 27) sur le circuit de recyclage pour engendrer un courant gazeux qui véhicule les fibres jusqu'à la chambre de réception ( 1). Application du procédé selon l'une quelconque des revendi- cation 1 à 7, caractérisée en ce qu'en tant que produits additionnels un agent tensio-actif est introduit dans le feutre en quantité suffi- sante pour conférer au-matelas des propriétés hydrophiles.